(57)【要約】【課題】被処理水に無機凝集剤を添加して凝集処理した後、凝集処理水を膜分離装置で膜分離する水処理において、膜分離装置の汚染を防止すると共に、凝集剤使用量を低減する。【解決手段】被処理水に無機凝集剤を添加して凝集処理した後に膜分離装置で膜分離する水処理方法において、被処理水に無機凝集剤を添加した後、質量平均分子量１０万〜８００万の水溶性のカチオン性ポリマーを添加して凝集処理し、凝集処理水を直接膜分離装置で膜分離する水処理方法。【選択図】図１
2019188337.tif 000002
【特許請求の範囲】
【請求項１】
被処理水に無機凝集剤を添加して凝集処理した後に膜分離装置で膜分離する水処理方法において、被処理水に無機凝集剤を添加した後、質量平均分子量１０万〜８００万の水溶性のカチオン性ポリマーを添加して凝集処理し、凝集処理水を直接膜分離装置で膜分離することを特徴とする水処理方法。
【請求項２】
前記被処理水がリン、生物代謝物、キレート作用を有する有機酸、及び無機炭素のいずれかを含む、工業用水、市水、井水、工業排水、或いは排水の生物処理水である請求項１に記載の水処理方法。
【請求項３】
前記膜分離装置が、精密濾過膜分離装置又は限外濾過膜分離装置である請求項１又は２に記載の水処理方法。
【請求項４】
前記膜分離装置で得られた処理水を、さらに逆浸透膜処理する請求項１〜３のいずれかに記載の水処理方法。
【請求項５】
流動電位法により前記被処理水を前記カチオン性ポリマーで滴定することで、該被処理水の電荷を中和するのに必要な該カチオン性ポリマーの必要量をカチオン消費量Ａとして求め、該カチオン消費量Ａと前記無機凝集剤及び該カチオン性ポリマーの添加濃度とが下記関係式（Ｉ）を満たすように、該カチオン性ポリマーの添加量と該無機凝集剤の添加量を制御する請求項１〜４のいずれかに記載の水処理方法。
カチオン消費量Ａ×α＝
カチオン性ポリマー添加濃度（ｍｇ／Ｌ）＋無機凝集剤添加濃度（ｍｇ／Ｌ）×β
…（Ｉ）
α：水質変動を加味した安全係数
β：無機凝集剤のカチオン量をカチオン性ポリマーのカチオン量に換算する係数
【請求項６】
被処理水に無機凝集剤を添加して凝集処理する第１の凝集処理手段と、該第１の凝集処理手段の凝集処理水に質量平均分子量１０万〜８００万の水溶性のカチオン性ポリマーを添加して凝集処理する第２の凝集処理手段と、該第２の凝集処理手段の凝集処理水を直接膜分離する膜分離装置とを有することを特徴とする水処理装置。
【請求項７】
前記被処理水がリン、生物代謝物、キレート作用を有する有機酸、及び無機炭素のいずれかを含む、工業用水、市水、井水、工業排水、或いは排水の生物及び無機炭素のいずれかを含む、工業用水、市水、井水、工業排水、或いは排水の生物処理水である請求項６に記載の水処理装置。
【請求項８】
前記膜分離装置が、精密濾過膜分離装置又は限外濾過膜分離装置である請求項６又は７に記載の水処理装置。
【請求項９】
前記膜分離装置で得られた処理水を処理する逆浸透膜分離装置を更に有する請求項６〜８のいずれかに記載の水処理装置。
【請求項１０】
流動電位法により前記被処理水を前記カチオン性ポリマーで滴定することで、該被処理水の電荷を中和するのに必要な該カチオン性ポリマーの必要量をカチオン消費量Ａとして求め、前記無機凝集剤及び該カチオン性ポリマーの添加濃度とが、下記関係式（Ｉ）を満たすように、該カチオン性ポリマーの添加量と該無機凝集剤の添加量を制御する手段を更に有する請求項６〜９のいずれかに記載の水処理装置。
カチオン消費量Ａ×α＝
カチオン性ポリマー添加濃度（ｍｇ／Ｌ）＋無機凝集剤添加濃度（ｍｇ／Ｌ）×β
…（Ｉ）
α：水質変動を加味した安全係数
β：無機凝集剤のカチオン量をカチオン性ポリマーのカチオン量に換算する係数
【発明の詳細な説明】
【技術分野】
【０００１】
本発明は、被処理水に無機凝集剤を添加して凝集処理した後、凝集処理水を膜分離装置で膜分離する水処理において、膜分離装置の汚染を防止すると共に、凝集剤使用量を低減する水処理方法及び水処理装置に関する。
【背景技術】
【０００２】
工業用水、市水、井水、工業排水などの被処理水を処理する方法として、原水中の有機物並びに濁質（ＳＳ）を除去する目的で無機凝集剤で凝集処理した後に、凝集処理水を沈殿分離装置や浮上分離装置、或いは精密濾過膜（ＭＦ膜）モジュール又は限外濾過膜（ＵＦ膜）モジュールによる膜分離装置によって固液分離して清澄水を得る方法がある。しかし、この方法では、例えば被処理水が高ｐＨないしは高アルカリ度である場合や、高濃度のリンや生物代謝物を含む場合、これらの物質が無機凝集剤を分散させるため、無機凝集剤のみの凝集処理では大量の無機凝集剤が必要となり、汚泥発生量の増加につながる。さらには、無機凝集剤濃度が増加することによって、固液分離に用いた膜分離装置の洗浄頻度の増加につながる。
【０００３】
無機凝集剤のみでは凝集処理が困難な被処理水に対して、無機凝集剤とともにカチオン性ポリマーを用いる方法がある。例えば、特許文献１には、無機凝集剤の添加に先立ちカチオン性ポリマーを添加することで、高ｐＨあるいは高アルカリ度の被処理水を凝集処理する技術が記載されている。しかしながら、本方法では原水中の有機物やＳＳが最初にカチオン性ポリマーと反応するため、カチオン性ポリマーの必要添加量が多く、コスト増加につながる。
【０００４】
特許文献２には、無機凝集剤と高分子凝集剤とを添加して凝集処理した後、固液分離する前に再び無機凝集剤を添加する技術が示されているが、この方法では凝集剤の添加回数が多く、装置が複雑で操作が煩雑になる問題がある。
【０００５】
特許文献３には、実質的に水に溶解しないカチオン性ポリマーからなる粒子を用い、そのの添加に先立ち無機凝集剤を添加する方法が示されているが、この方法では、非水溶性の粒子を含む凝集フロックが粗大になるため、固液分離に用いる膜分離装置内に濁質汚染を引き起こす問題がある。また、水に溶解しないポリマーは静置状態で沈降するため、薬品タンク内を常に攪拌する必要があり、薬注設備が複雑になる上に設備維持コストも増大する問題がある。
【先行技術文献】
【特許文献】
【０００６】
【特許文献１】特開２０１７−１４０５７７号公報
【特許文献２】特開平１１−７７０６２号公報
【特許文献３】特開２００９−２４０９７４号公報
【発明の概要】
【発明が解決しようとする課題】
【０００７】
本発明は、上記従来技術に鑑みてなされたものであって、被処理水に無機凝集剤を添加して凝集処理した後、凝集処理水を膜分離装置で膜分離する水処理において、膜分離装置の汚染を防止すると共に、凝集剤使用量を低減する水処理方法及び水処理装置を提供することを目的とする。
【課題を解決するための手段】
【０００８】
本発明者は上記課題を解決すべく検討を重ねた結果、最初に原水中の有機物やＳＳと無機凝集剤とを反応させた後に、特定の分子量の水溶性のカチオン性ポリマーを添加することで、分散する無機凝集剤コロイドや微細フロックとカチオン性ポリマーとを効率的に反応させることができ、カチオン性ポリマー添加後直接膜分離装置で膜分離しても膜分離装置を汚染することなく、また、凝集剤使用量の低減も可能であることを見出した。
即ち、本発明は以下を要旨とする。
【０００９】
［１］  被処理水に無機凝集剤を添加して凝集処理した後に膜分離装置で膜分離する水処理方法において、被処理水に無機凝集剤を添加した後、質量平均分子量１０万〜８００万の水溶性のカチオン性ポリマーを添加して凝集処理し、凝集処理水を直接膜分離装置で膜分離することを特徴とする水処理方法。
【００１０】
［２］  前記被処理水がリン、生物代謝物、キレート効果を有する有機酸、及び無機炭素のいずれかを含む、工業用水、市水、井水、工業排水、或いは排水の生物処理水である［１］に記載の水処理方法。
【００１１】
［３］  前記膜分離装置が、精密濾過膜分離装置又は限外濾過膜分離装置である［１］又は［２］に記載の水処理方法。
【００１２】
［４］  前記膜分離装置で得られた処理水を、さらに逆浸透膜処理する［１］〜［３］のいずれかに記載の水処理方法。
【００１３】
［５］  流動電位法により前記被処理水を前記カチオン性ポリマーで滴定することで、該被処理水の電荷を中和するのに必要な該カチオン性ポリマーの必要量をカチオン消費量Ａとして求め、該カチオン消費量Ａと前記無機凝集剤及び該カチオン性ポリマーの添加濃度とが下記関係式（Ｉ）を満たすように、該カチオン性ポリマーの添加量と該無機凝集剤の添加量を制御する［１］〜［４］のいずれかに記載の水処理方法。
カチオン消費量Ａ×α＝
カチオン性ポリマー添加濃度（ｍｇ／Ｌ）＋無機凝集剤添加濃度（ｍｇ／Ｌ）×β
…（Ｉ）
α：水質変動を加味した安全係数
β：無機凝集剤のカチオン量をカチオン性ポリマーのカチオン量に換算する係数
【００１４】
［６］  被処理水に無機凝集剤を添加して凝集処理する第１の凝集処理手段と、該第１の凝集処理手段の凝集処理水に質量平均分子量１０万〜８００万の水溶性のカチオン性ポリマーを添加して凝集処理する第２の凝集処理手段と、該第２の凝集処理手段の凝集処理水を直接膜分離する膜分離装置とを有することを特徴とする水処理装置。
【００１５】
［７］  前記被処理水がリン、生物代謝物、キレート作用を有する有機酸、及び無機炭素のいずれかを含む、工業用水、市水、井水、工業排水、或いは排水の生物処理水である［６］に記載の水処理装置。
【００１６】
［８］  前記膜分離装置が、精密濾過膜分離装置又は限外濾過膜分離装置である［６］又は［７］に記載の水処理装置。
【００１７】
［９］  前記膜分離装置で得られた処理水を処理する逆浸透膜分離装置を更に有する［６］〜［８］のいずれかに記載の水処理装置。
【００１８】
［１０］  流動電位法により前記被処理水を前記カチオン性ポリマーで滴定することで、該被処理水の電荷を中和するのに必要な該カチオン性ポリマーの必要量をカチオン消費量Ａとして求め、前記無機凝集剤及び該カチオン性ポリマーの添加濃度とが、下記関係式（Ｉ）を満たすように、該カチオン性ポリマーの添加量と該無機凝集剤の添加量を制御する手段を更に有する［６］〜［９］のいずれかに記載の水処理装置。
カチオン消費量Ａ×α＝
カチオン性ポリマー添加濃度（ｍｇ／Ｌ）＋無機凝集剤添加濃度（ｍｇ／Ｌ）×β
…（Ｉ）
α：水質変動を加味した安全係数
β：無機凝集剤のカチオン量をカチオン性ポリマーのカチオン量に換算する係数
【発明の効果】
【００１９】
本発明によれば、被処理水を凝集処理して膜分離装置で膜分離する水処理において、膜分離装置の汚染を防止した上で、凝集剤使用量を低減することができる。
【図面の簡単な説明】
【００２０】
【図１】実施例で用いた外圧式ミニモジュール試験装置を示す構成図である。
【図２】実験例Ｉにおけるカチオン性ポリマーと無機凝集剤の添加順の凝集処理水質（ＭＦＦ）に及ぼす影響を示すグラフである。
【発明を実施するための形態】
【００２１】
以下に本発明の水処理方法及び水処理装置の実施の形態を詳細に説明する。
【００２２】
本発明の水処理方法は、被処理水に無機凝集剤を添加して凝集処理した後に膜分離装置で膜分離する水処理方法において、被処理水に無機凝集剤を添加した後、質量平均分子量１０万〜８００万の水溶性のカチオン性ポリマーを添加して凝集処理し、凝集処理水を直接膜分離装置で膜分離することを特徴とする。
【００２３】
本発明の水処理装置は、被処理水に無機凝集剤を添加して凝集処理する第１の凝集処理手段と、該第１の凝集処理手段の凝集処理水に質量平均分子量１０万〜８００万の水溶性のカチオン性ポリマーを添加して凝集処理する第２の凝集処理手段と、該第２の凝集処理手段の凝集処理水を直接膜分離する膜分離装置とを有することを特徴とする。
【００２４】
［メカニズム］
本発明によれば、被処理水に最初に無機凝集剤を添加して被処理水中の有機物やＳＳと無機凝集剤とを反応させた後に、カチオン性ポリマーを添加するため、分散する無機凝集剤コロイドや微細フロックとカチオン性ポリマーとを効率的に反応させることができ、カチオン性ポリマー添加後直接膜分離装置で膜分離しても膜分離装置を汚染することなく、また、凝集剤使用量の低減も可能となる。
【００２５】
仮にカチオン性ポリマーを無機凝集剤の前に添加した場合、カチオン性ポリマーが原水中のＳＳや有機物などのアニオン成分と反応して消費される。そのため、無機凝集剤の後にカチオン性ポリマーを添加する場合と比べて、分散した無機凝集剤コロイドと反応するために必要なカチオン性ポリマーの量が増加する。一方、カチオン性ポリマー添加量／無機凝集剤添加量の割合が一定以上になった場合、凝集フロックが分離膜に吸着しやすく膜を汚染しやすくなる。よって、本発明においては、分離膜前の凝集にカチオン性ポリマーを用いる場合は、無機凝集剤の添加後にカチオン性ポリマーを用いる。
【００２６】
本発明で用いるカチオン性ポリマーは、その質量平均分子量が１０万以上と比較的大きいため、後述の実施例に示されるように、凝集フロックが膜閉塞を引き起こし難く、一方で、質量平均分子量８００万以下でかつ水溶性であるため凝集フロックが膜モジュール内に堆積し難く、このため膜分離装置内の汚染を防止して、長期に亘り安定に処理を継続することができる。
また、無機凝集剤とカチオン性ポリマーとの併用で無機凝集剤の添加量を低減することができ、その際にカチオン性ポリマーを無機凝集剤よりも後に添加するため、カチオン性ポリマーの必要添加量を低減することができ、結果として全体の凝集剤使用量を低減することができる。
【００２７】
［被処理水］
本発明で処理する被処理水としては特に制限はないが、本発明は、無機凝集剤のみでは十分な凝集処理効果を得ることが困難な、リン、生物代謝物、キレート作用を有する有機酸、或いは無機炭素を含む、工業用水、市水、井水、工業排水、排水の生物処理水の処理に有効である。
キレート作用を有する有機酸としては、クエン酸、蟻酸、コハク酸、酢酸及び酪酸などが例示できる。これらの有機酸は例えば半導体製造工程中のメッキ工程などに用いられ、該排水を処理する際に無機凝集剤の錯イオン形成剤あるいは分散剤として作用する。このような有機酸を含む排水の凝集は、凝集ｐＨが高いほど有機酸の錯イオン形成能が高まるため、凝集状態が悪化する。凝集ｐＨが高くなる場合とは、例えば、ＣｕやＭｎ等の重金属処理を目的に凝集を行う場合、或いは、原水中のＴＯＣ除去における最適凝集ｐＨが６以上である場合、無機凝集剤にポリ塩化アルミニウムを用いる場合を挙げることができる。
【００２８】
［無機凝集剤による凝集処理］
被処理水に添加する無機凝集剤としては、幅広いｐＨ範囲でフロックを形成することができる鉄系又はアルミニウム系の無機凝集剤を使用することが好ましい。鉄系無機凝集剤としては、塩化第二鉄、硫酸第二鉄、ポリ塩化第二鉄、ポリ硫酸第二鉄などが挙げられ、アルミニウム系無機凝集剤としては、ポリ塩化アルミニウムや硫酸アルミニウムが挙げられる。特に凝集効果とコストの面で鉄系無機凝集剤である塩化第二鉄が好ましい。これらの無機凝集剤は、１種を単独で用いてもよく、２種以上を混合して用いてもよい。
【００２９】
被処理水への無機凝集剤の添加量は、被処理水の水質や、用いる無機凝集剤の種類、要求される処理水水質等によっても異なるが、有効成分量として２〜１００ｍｇ／Ｌの範囲とすることが好ましい。
【００３０】
なお、無機凝集剤はその種類に応じて、好適凝集処理ｐＨ範囲が存在し、塩化第二鉄等の鉄系無機凝集剤ではｐＨ５〜６程度が好ましく、アルミニウム系無機凝集剤ではｐＨ６〜７程度が好ましいことから、必要に応じて酸又はアルカリを添加して好適ｐＨ範囲にｐＨ調整することが好ましい。
【００３１】
被処理水に無機凝集剤を添加した後は被処理水中の有機物やＳＳと無機凝集剤とを十分に反応させるために２〜１０分程度急速攪拌することが好ましい。
なお、本発明において、急速攪拌とは回転数として１００〜２００ｒｐｍ程度をさし、緩速攪拌とは回転数として２０〜１００ｒｐｍ程度をさす。
【００３２】
［カチオン性ポリマーによる凝集処理］
本発明で用いるカチオン性ポリマーは、質量平均分子量１０万〜８００万の水溶性のものである。
ここで、「水溶性」とは、水に対する溶解度が１ｇ以上／水１００ｇ（２０℃）であることをさす。
また、「カチオン性ポリマー」とは、コロイド当量が正の値を示すものであり、例えばコロイド当量は、１．０〜６．０ｍｅｑ／ｇであることが好ましい。ここで、コロイド当量は１／４００ＮのＰＶＳＫ（ポリビニル硫酸カリウム）で滴定を行い、流動電位法により測定される。
【００３３】
また、カチオン性ポリマーの質量平均分子量とは、クロマトグラフィー法（ＧＰＣ法）により測定された質量平均分子量の値である。
【００３４】
カチオン性ポリマーの質量平均分子量が１０万未満では、形成される凝集フロックが微細になるため膜閉塞を引き起こし易く、一方で質量平均分子量が８００万を超えると凝集フロックが粗大になりすぎ、膜モジュール内に堆積しやすくなる。このため、本発明で用いるカチオン性ポリマーの質量平均分子量は１０万〜８００万、好ましくは２０万〜１００万の範囲とする。
【００３５】
カチオン性ポリマーとしては、上記の質量平均分子量を有する水溶性のものであればよく、特に制限はないが、カチオン性モノマーとアクリルアミド等のノニオン性モノマーとの共重合物を好適に用いることができる。カチオン性モノマーの具体例としては、ジメチルアミノエチルアクリレートやジメチルアミノエチルメタクリレートの酸塩もしくはその４級アンモニウム塩、ジメチルアミノプロピルアクリアミドやジメチルアミノプロピルメタクリアミドの酸塩もしくはその４級アンモニウム塩を好適に用いることができるが、これらに限定されるものではない。なお、４級アンモニウム塩としては、メチルクロライドやエチルクロライドなどの４級アンモニウム塩を用いることができる。
これらのカチオン性ポリマーは１種を単独で用いてもよく、２種以上を混合して用いてもよい。
【００３６】
無機凝集剤による凝集処理水（以下、「無機凝集処理水」と称す場合がある。）へのカチオン性ポリマーの添加量は、被処理水或いは無機凝集処理水の水質や用いるカチオン性ポリマーの種類によっても異なるが、有効成分量として０．１〜５ｍｇ／Ｌの範囲をすることが好ましい。
【００３７】
無機凝集処理水にカチオン性ポリマーを添加した後は、カチオン性ポリマーとの反応時間を確保するために２〜１０分程度の急速攪拌と、その後２〜１０分程度の緩速攪拌を行うことが好ましい。
【００３８】
［膜分離装置による膜分離］
無機凝集処理水にカチオン性ポリマーを添加して凝集処理して得られた凝集処理水（以下、「カチオン凝集処理水」と称す場合がある。）は、直接膜分離装置で膜分離する。
ここで、「直接膜分離する」とは、カチオン凝集処理水に更なる凝集剤の添加や、沈殿槽等による固液分離等を行わずに、そのまま膜分離装置に給水することをさす。
【００３９】
本発明で用いる膜分離装置については、その膜素材、膜形式や構造には特に制限はないが、膜分離装置はＭＦ膜分離装置又はＵＦ膜分離装置を用いることが好ましい。
ＵＦ膜、ＭＦ膜の孔径については、０．２μｍ以下、例えば０．１〜０．０１μｍ程度のものを用いることが好ましい。
【００４０】
また、膜分離装置による膜分離方式にも特に制限はなく、後述の実施例ではデッドエンド通水方式で行っているが、クロスフロー通水方式であってもよい。
【００４１】
［高度処理］
本発明において、上記の膜分離装置による膜分離で得られる処理水は有機物、ＳＳ等が十分に除去された高水質のものであり、これをそのまま工業用水として使用したり放流することができるが、必要に応じて逆浸透（ＲＯ）膜分離装置でＲＯ膜処理してもよく、この場合において、ＲＯ膜処理に供する水が十分に高水質であるため、ＲＯ膜分離装置の差圧上昇等の問題を引き起こすことなく、安定かつ効率的な処理を行って、高水質の純水を得ることができる。
【００４２】
［凝集剤添加量の制御］
無機凝集処理水に対してカチオン性ポリマーを過剰添加した場合、カチオン凝集処理水中の荷電がプラス雰囲気になるため、カチオン性ポリマーの吸着対象物質（原水中ＳＳ、有機物、無機凝集剤コロイド）の除去率を低下させる結果となる。そのため、被処理水の電荷を中和するために必要なカチオン消費量Ａを測定し、添加する凝集剤の総カチオン量を被処理水のカチオン消費量Ａ以下に調整することが好ましい。被処理水のカチオン消費量Ａは流動電位法により、被処理水を用いるカチオン性ポリマーで滴定することにより求めることができる。
【００４３】
本発明では、このようにして被処理水のカチオン消費量Ａを求め、無機凝集剤とカチオン性ポリマーの添加濃度とが下記関係式（Ｉ）を満たすように、無機凝集剤とカチオン性ポリマーの添加量を制御することが好ましい。
カチオン消費量Ａ×α＝
カチオン性ポリマー添加濃度（ｍｇ／Ｌ）＋無機凝集剤添加濃度（ｍｇ／Ｌ）×β
…（Ｉ）
ここで、αは水質変動を加味した安全係数であり、通常、０．６〜０．９程度である。
また、βは、用いる無機凝集剤のカチオン量をカチオン性ポリマーのカチオン量に換算する係数であり、流動電流計を用いた滴定により求められる。
【００４４】
上記のカチオン性ポリマーと無機凝集剤の添加量の制御は、予め求めた被処理水のカチオン消費量Ａと用いる無機凝集剤の換算係数βと、予め設定された安全係数αが入力される制御手段により自動制御で行うことができる。
【実施例】
【００４５】
以下に実施例を挙げて本発明をより具体的に説明する。
【００４６】
なお、以下の実施例及び比較例で用いた無機凝集剤及びカチオン性ポリマーは以下の通りである。
無機凝集剤：塩化第二鉄
カチオン性ポリマー：質量平均分子量５万、１０万、２０万、７０万、１００万、８００万又は１０００万のジメチルアミノエチルアクリレート・メチルクロライド四級塩／アクリルアミド共重合体（コロイド当量２．５〜３．０ｍｅｑ／ｇ）
【００４７】
また、試験装置としては、図１（ａ），（ｂ）に示す外圧式ミニモジュール試験装置（外圧式中空糸ＵＦ膜、孔径：０．０２μｍ、膜長さ：７．５ｃｍ、膜面積：１０．６ｃｍ２、膜素材ポリフッ化ビニリデン）を用いた。
図１（ａ）中、１は中空糸膜、２はポッティング剤、３は原水導入口、４は排水口、５はモジュールハウジングであり、内部に中空糸膜１が装填されている。原水は導入口３からハウジング５内に導入され、中空糸膜１を透過した透過水が中空糸膜１の膜内からハウジング５外へ取り出される。
【００４８】
この外圧式中空糸ミニモジュール１０に図１（ｂ）の通り配管を接続して外圧式ミニモジュール試験装置とした。この試験装置では、原水の処理時は、バルブＶ１，Ｖ２，Ｖ３を閉として、ポンプＰを作動させて、給水タンク６から配管１１を経て原水を外圧式ミニモジュール１０に導入し、透過水を配管１３を経て処理水タンク７に送給するデッドエンド通水方式で膜分離を行う。膜の逆洗浄を行う際は、ポンプＰを停止し、バルブＶ１を閉、Ｖ２，Ｖ３を開として、配管１３Ａより空気を配管１３に送気し、配管１３内の水を中空糸膜１の内側（２次側）から外側（１次側）へ透過させる。排水時は、ポンプＰを停止した状態で、バルブＶ１，Ｖ２を開、バルブＶ３を閉として、配管１１Ａから空気を配管１１に送気し、配管１２よりモジュール１０内の水を排出させる。配管１１Ａ，１３Ａからの空気は０．１５ＭＰａで送気した。水張り時は、バルブＶ２を開、バルブＶ１，Ｖ３を閉として、ポンプＰを作動させて給水タンク６内の水をモジュール１０内に導入する。ＰＩは圧力計である。
【００４９】
［実施例１〜５、比較例１〜２］
液晶工場排水の生物処理水（ＳＳ濃度：４０ｍｇ／Ｌ、ＴＯＣ：２〜２．５ｍｇ／Ｌ）を１５０ｒｐｍで急速攪拌しながら無機凝集剤（塩化第二鉄）を３８％水溶液として１００ｍｇ／Ｌを添加し、次いでｐＨ調整剤（水酸化ナトリウム）を用いてｐＨ５．５に調整した。更に５分間急速攪拌した後、引き続き１５０ｒｐｍで急速攪拌しながら、表１に示す通り、質量平均分子量の異なるカチオン性ポリマー０．６ｍｇ／Ｌをそれぞれ添加して５分間反応させた後に、５０ｒｐｍでさらに５分間緩速攪拌して凝集処理を行った。
【００５０】
得られた凝集処理水を、図１（ａ），（ｂ）に示す外圧式ミニモジュール試験装置に４８時間通水した。通水中、フラックス４ｍ３／ｍ２／ｄの濾過２８分おきに逆洗浄（３０秒）、次いで排水（３０秒）、その後水張り（３０秒）を行い、配管１１に設けた圧力計Ｐｌで測定される膜間差圧の上昇速度を調べた。
また、給水（膜分離処理に供した凝集処理水）のＳＳ濃度と、４８時間の通水で得られた排水中のＳＳ量を測定し、モジュール内のＳＳ残留率を以下の式で算出した。
【００５１】
【数１】
2019188337.tif 000003
【００５２】
給水ＳＳ濃度および排水中ＳＳ量は、これらの水を、直径４７ｍｍ、孔径１μｍのガラス濾紙で濾過した際に得られる濾取物の乾燥重量として測定した。結果を表１に示す。
【００５３】
【表１】
2019188337.tif 000004
【００５４】
表１より次のことが分かる。
低分子量の質量平均分子量を用いると、フロックが微細になるため膜閉塞を生じやすく、差圧上昇速度が大きくなる傾向を示した（比較例１）。カチオン性ポリマーの分子量が大きくなると、フロックが粗大になるためモジュール内に堆積しやすく、ＳＳ残留率が増加した（比較例２）。これらの結果から、膜汚染性の観点から、カチオン性ポリマーの適正質量平均分子量は１０万〜８００万であり、望ましくは２０万〜１００万であることが分かる。
【００５５】
［実験例Ｉ］
以下の無機凝集剤とカチオン性ポリマーを用いて、無機凝集剤とカチオン性ポリマーの添加順序による効果を調べる実験を行った。
無機凝集剤：塩化第二鉄
カチオン性ポリマー：質量平均分子量２０万のポリジアリルジメチルアンモニウムクロライド（コロイド当量５．９ｍｅｑ／ｇ、固有粘度０．７５ｄｇ／Ｌ）
試験水：国内工業用水にリン酸（リン酸は無機凝集剤を分散させる目的で添加した。）を６ｍｇ／Ｌ  ａｓＰになるように添加したモデル水を用いた。
【００５６】
試験方法は以下の通りである。
試験水に無機凝集剤（塩化第二鉄）を３８％水溶液として７５ｍｇ／Ｌおよびカチオン性ポリマー０．６ｍｇ／Ｌ（純分として）を添加し、ｐＨ調整剤（水酸化ナトリウム）を用いてｐＨ５．５に調整して凝集処理し、得られた凝集処理水を、Ｎｏ．５Ａろ紙でろ過した後、ろ液をφ２５ｍｍ、孔径０．４５μｍの酢酸セルロースメンブレンフィルターを用いて−５００ｍｍＨｇで減圧濾過した。このとき、初めの１５０ｍＬをろ過するのに要した時間をＴ１（秒）、次の１５０ｍＬをろ過するのに要した時間をＴ２（秒）とし、ＭＦＦ＝Ｔ２／Ｔ１で処理水の評価を行った。
ＭＦＦは小さい値であるほど、良好な水質であることを意味する。
【００５７】
無機凝集剤及びカチオン性ポリマーによる凝集処理手順は、各例毎に以下の通りとした。
実験例Ｉ−１（無機凝集剤添加後カチオン性ポリマー添加）：試験水を１５０ｒｐｍで急速撹拌しながら無機凝集剤を添加し、次いでｐＨ調整剤を用いてｐＨ５．５に調整し、更に５分間急速撹拌し、急速撹拌しながらカチオン性ポリマーを添加して５分間反応させ、その後、５０ｒｐｍで更に５分間緩速撹拌して凝集処理した。
実験例Ｉ−２（カチオン性ポリマー添加後無機凝集剤添加）：試験水を１５０ｒｐｍで急速撹拌しながらカチオン性ポリマーを添加し、次いで無機凝集剤を添加した後にｐＨ調整剤を用いてｐＨ５．５に調整し、更に５分間急速撹拌した。その後、５０ｒｐｍで更に５分間緩速撹拌して凝集処理した。
実験例Ｉ−３（カチオン性ポリマー及び無機凝集剤同時添加）：試験水を１５０ｒｐｍで急速撹拌しながら無機凝集剤とカチオン性ポリマーを同時に添加し、次いでｐＨ調整剤を用いてｐＨ５．５に調整し、５０ｒｐｍで更に５分間緩速撹拌して凝集処理した。
【００５８】
結果を図２に示す。
図２より次のことが明らかである。
実験例Ｉ−２，３は、いずれも無機凝集剤添加後カチオン性ポリマーを添加した実験例Ｉ−１よりもＭＦＦが大きく、凝集不良であった。これは、原水中のアニオン成分とカチオン性ポリマーが反応し、分散する無機凝集剤コロイドと反応しきれなかったためである。本結果より、分散する無機凝集剤を捕捉する目的でカチオン性ポリマーを用いる場合、無機凝集剤の後にカチオン性ポリマーを添加する方が、カチオン性ポリマーを効率よく使用できるため、少量の添加量で充分な凝集効果が得られることが分かる。
【００５９】
［実験例II］
実験例Ｉで用いた無機凝集剤とカチオン性ポリマーと同一の無機凝集剤とカチオン性ポリマーを用い、キレート効果を有する有機酸を含む排水に対するカチオン性ポリマーの効果を調べる実験を行った。
試験水としては、国内半導体工場のメッキ工程排水（有機酸を含む溶存有機物濃度１０〜２０ｍｇ／Ｌ，銅濃度６ｍｇ／Ｌ）を用いた。
試験方法は、以下の通りである。
【００６０】
試験水中の銅を除去する目的で凝集処理を実施した。試験水を１５０ｒｐｍで急速攪拌しながら無機凝集剤（塩化第二鉄）を３８％水溶液として５００ｍｇ／Ｌを添加し、次いでｐＨ調整剤（水酸化ナトリウム）を用いてｐＨ９に調整した。更に５分間急速攪拌した後、急速撹拌しながらカチオン性ポリマー０〜５ｍｇ／Ｌ（純分として表２に示す添加量）を添加して５分間反応させた。その後、５０ｒｐｍでさらに５分間緩速攪拌してフロックを成長させた。得られた凝集処理水を、Ｎｏ．５Ａろ紙でろ過した後、ろ液中の銅イオン濃度を測定した。
銅イオン濃度が低いほど、凝集処理が効果的に実施され、凝集状態が良好であることを意味する。
結果を表２に示す。
【００６１】
【表２】
2019188337.tif 000005
【００６２】
表２より、カチオン性ポリマーの添加量の増加に伴い、ろ液の銅イオン濃度が低下しており、凝集状態が改善されたことが分かる。
【符号の説明】
【００６３】
１  中空糸膜
２  ポッティング剤
３  原水導入口
４  排水口
５  モジュールハウジング
６  給水タンク
７  処理水タンク
１０  外圧式中空糸ミニモジュール
【図１】
2019188337.tif 000006
【図２】
2019188337.tif 000007